(57)【要約】【課題】紫外線遮蔽性に優れ、かつ鮮明な色相を呈し、しかも紫外線による褪色が抑制された着色ポリエステル布帛の製造方法、および該製造方法により得られた着色ポリエステル布帛、および該着色ポリエステル布帛を用いた衣料を提供する。【解決手段】ポリエステル繊維を含むポリエステル布帛を、分散染料を用いて染色加工する着色ポリエステル布帛の製造方法であって、前記のポリエステル繊維として、ポリエステル繊維を形成するポリエステル中に、有機系紫外線吸収剤が０．５重量％以上含まれ、かつ艶消し剤が含まれないか１．５重量％以下含まれるポリエステル繊維を用い、かつ前記分散染料としてアゾ系分散染料を用いることを特徴とする着色ポリエステル布帛の製造方法。【選択図】なし【特許請求の範囲】
【請求項１】
ポリエステル繊維を含むポリエステル布帛を、分散染料を用いて染色加工する着色ポリエステル布帛の製造方法であって、
前記のポリエステル繊維として、ポリエステル繊維を形成するポリエステル中に、有機系紫外線吸収剤が０．５重量％以上含まれ、かつ艶消し剤が含まれないか１．５重量％以下含まれるポリエステル繊維を用い、かつ前記分散染料としてアゾ系分散染料を用いることを特徴とする着色ポリエステル布帛の製造方法。
【請求項２】
前記ポリエステル繊維の単繊維横断面形状が異型である、請求項１に記載の着色ポリエステル布帛の製造方法。
【請求項３】
前記ポリエステル繊維の単繊維横断面形状が、２箇所以上のくびれ部を有する断面扁平度２〜６の扁平断面である、請求項２に記載の着色ポリエステル布帛の製造方法。
【請求項４】
前記ポリエステル繊維の単繊維繊度が、０．１〜５．０ｄｔｅｘの範囲内である、請求項１〜３のいずれかに記載の着色ポリエステル布帛の製造方法。
【請求項５】
前記ポリエステル繊維が無撚のマルチフィラメントである、請求項１〜４のいずれかに記載の着色ポリエステル布帛の製造方法。
【請求項６】
前記有機系紫外線吸収剤がベンゾオキサジン系有機系紫外線吸収剤である、請求項１〜５のいずれかに記載の着色ポリエステル布帛の製造方法。
【請求項７】
前記ポリエステル布帛が織物組織を有する、請求項１〜６のいずれかに記載の着色ポリエステル布帛の製造方法。
【請求項８】
前記のポリエステル布帛において、下記式により算出されるカバーファクター（ＣＦ）が１５００〜３０００の範囲内である、請求項７に記載の着色ポリエステル布帛の製造方法。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、
ＤＷｆは緯糸総繊度（ｄｔｅｘ）、ＭＷｆは緯糸織密度（本／２．５４ｃｍ）である。
【請求項９】
請求項１〜８のいずれかに記載の着色ポリエステル布帛の製造方法により得られた着色ポリエステル布帛。
【請求項１０】
ＪＩＳ  Ｌ  ０８４２に記載の耐光性試験において、４０時間照射後のグレースケールでの級判定が４級以上である、請求項９に記載の着色ポリエステル布帛。
【請求項１１】
波長２８０〜４００ｎｍの紫外線の透過率が２０％以下である、請求項９または請求項１０に記載の着色ポリエステル布帛。
【請求項１２】
請求項９〜１１のいずれかに記載の着色ポリエステル布帛を用いてなる衣料。
【発明の詳細な説明】
【技術分野】
【０００１】
本発明は、ポリエステル繊維を含むポリエステル布帛を、分散染料を用いて染色する着色ポリエステル布帛の製造方法であって、紫外線遮蔽性に優れ、かつ鮮明な色相を呈し、しかも紫外線による褪色が抑制された着色ポリエステル布帛の製造方法、および該製造方法により得られた着色ポリエステル布帛、および該着色ポリエステル布帛を用いた衣料に関する。
【背景技術】
【０００２】
従来、太陽光に含まれる紫外線の人体への影響が懸念され、紫外線を遮蔽する布帛が提案されている。例えば、特許文献１では、有機系紫外線吸収剤をポリエステル繊維中に含ませ、かかるポリエステル繊維で布帛を構成することにより、紫外線を遮蔽することが提案されている。
【０００３】
他方、ポリエステル繊維は通常発色が不良であり、ポリエステル繊維に発色性を付加する方法が種々提案されている（例えば、特許文献２参照）。
しかしながら、紫外線遮蔽性に優れ、かつ鮮明な色相を呈し、しかも紫外線による褪色が抑制された布帛はこれまであまり提案されていない。
【０００４】
なお、ポリエステル繊維を含むポリエステル布帛を、アゾ系分散染料を用いて染色加工すると、アントラキノン系分散染料など他の分散染料と比べて鮮明な色相を呈する着色ポリエステル布帛が得られるものの、紫外線により褪色しやすいという問題があった（例えば、特許文献３、特許文献４、特許文献５、非特許文献１参照）。
【０００５】
【特許文献１】特開２００６−２９９４３８号公報
【特許文献２】特開平１０−１９５７８３号公報
【特許文献３】特開昭６３−２３４０６６号公報
【特許文献４】特開昭６１−６３８２号公報
【特許文献５】特開昭６０−１２６３８７号公報
【非特許文献１】林茂助氏著「染色加工講座１」共立出版株式会社出版、昭和３６年１月２０日、Ｐ１３９
【発明の開示】
【発明が解決しようとする課題】
【０００６】
本発明はかかる背景に鑑みなされたものであり、その目的は、紫外線遮蔽性に優れ、かつ鮮明な色相を呈し、しかも紫外線による褪色が抑制された着色ポリエステル布帛の製造方法、および該製造方法により得られた着色ポリエステル布帛、および該着色ポリエステル布帛を用いた衣料を提供することにある。
【課題を解決するための手段】
【０００７】
本発明者は、有機系紫外線吸収剤を含むポリエステル繊維を用いてポリエステル布帛を得た後、該ポリエステル布帛を、アゾ系分散染料を用いて染色すると、アゾ系染料の欠点である褪色のし易さが有機系紫外線吸収剤によって解消され、鮮明な色相を呈し、しかも紫外線による褪色が抑制された着色ポリエステル布帛が得られることを見出し、さらに鋭意検討を重ねることにより本発明を完成するに至った。
【０００８】
かくして、本発明によれば「ポリエステル繊維を含むポリエステル布帛を、分散染料を用いて染色加工する着色ポリエステル布帛の製造方法であって、前記のポリエステル繊維として、ポリエステル繊維を形成するポリエステル中に、有機系紫外線吸収剤が０．５重量％以上含まれ、かつ艶消し剤が含まれないか１．５重量％以下含まれるポリエステル繊維を用い、かつ前記分散染料としてアゾ系分散染料を用いることを特徴とする着色ポリエステル布帛の製造方法。」が提供される。
【０００９】
その際、前記ポリエステル繊維の単繊維横断面形状が異型であることが好ましい。特に、前記ポリエステル繊維の単繊維横断面形状が、２箇所以上のくびれ部を有する断面扁平度２〜６の扁平断面であることが好ましい。また、前記ポリエステル繊維の単繊維繊度が、０．１〜５．０ｄｔｅｘの範囲内であることが好ましい。また、前記ポリエステル繊維が無撚のマルチフィラメントであることが好ましい。
【００１０】
本発明において、前記有機系紫外線吸収剤がベンゾオキサジン系有機系紫外線吸収剤であることが好ましい。また、前記布帛が織物組織を有することが好ましい。その際、前記の織物において、下記式により算出されるカバーファクター（ＣＦ）が１５００〜３０００の範囲内であることが好ましい。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、
ＤＷｆは緯糸総繊度（ｄｔｅｘ）、ＭＷｆは緯糸織密度（本／２．５４ｃｍ）である。
【００１１】
また、本発明によれば、前記の製造方法により得られた着色布帛が提供される。かかる着色布帛が、ＪＩＳ  Ｌ  ０８４２に記載の耐光性試験において、４０時間照射後のグレースケールでの級判定が４級以上であることが好ましい。また、波長２８０〜４００ｎｍの紫外線の透過率が２０％以下であることが好ましい。
【００１２】
また、本発明によれば、前記の織物（ポリエステル布帛）を用いてなる衣料が提供される。該衣料は前記の織物を用いているので、紫外線遮蔽性に優れ、かつ鮮明な色相を呈し、しかも紫外線による褪色が抑制される。
【発明の効果】
【００１３】
本発明によれば、紫外線遮蔽性に優れ、かつ鮮明な色相を呈し、しかも紫外線による褪色が抑制された着色ポリエステル布帛の製造方法、および該製造方法により得られた着色ポリエステル布帛、および該着色ポリエステル布帛を用いた衣料が得られる。
【発明を実施するための最良の形態】
【００１４】
以下、本発明の実施の形態について詳細に説明する。
まず、本発明に用いるポリエステル繊維を形成するポリエステルとしては、テレフタル酸を主たる酸成分とし、炭素数２〜６のアルキレングリコール、すなわちエチレングリコール、トリメチレングリコール、テトラメチレングリコール、ペンタメチレングリコール、ヘキサメチレングリコールからなる群より選ばれた少なくとも１種のグリコール、特に好ましくはエチレングリコールを主たるグリコール成分とするポリエステルが例示される。
【００１５】
かかるポリエステルには、必要に応じて少量（通常３０モル％以下）の共重合成分を有していてもよい。その際、使用されるテレフタル酸以外の二官能性カルボン酸としては、例えばイソフタル酸、ナフタリンジカルボン酸、ジフェニルジカルボン酸、ジフェノキシエタンジカルボン酸、β−ヒドロキシエトキシ安息香酸、Ｐ−オキシ安息香酸、５−ナトリウムスルホイソフタル酸、アジピン酸、セバシン酸、１，４−シクロヘキサンジカルボン酸のごとき芳香族、脂肪族、脂環族の二官能性カルボン酸をあげることができる。また、上記グリコール以外のジオール化合物としては、例えばシクロヘキサン−１，４−ジメタノール、ネオペンチルグリコール、ビスフェノールＡ、ビスフェノールＳのごとき脂肪族、脂環族、芳香族のジオール化合物およびポリオキシアルキレングリコール等をあげることができる。
【００１６】
前記ポリエステルは任意の方法によって合成したものでよい。例えばポリエチレンテレフタレートの場合について説明すると、テレフタル酸とエチレングリコールとを直接エステル化反応させるか、テレフタル酸ジメチルのごときテレフタル酸の低級アルキルエステルとエチレングリコールとをエステル交換反応させるかまたはテレフタル酸とエチレンオキサイドとを反応させるかしてテレフタル酸のグリコールエステルおよび／またはその低重合体を生成させる第１段階の反応と、第１段階の反応生成物を減圧下加熱して所望の重合度になるまで重縮合反応させる第２段階の反応によって製造されたものでよい。また、マテリアルリサイクルまたはケミカルリサイクルされたポリエステルであってもよい。さらには、特開２００４−２７００９７号公報や特開２００４−２１１２６８号公報に記載されているような、特定のリン化合物およびチタン化合物を含む触媒を用いて得られたポリエステルも優れた鮮明性が得られ好ましい。
【００１７】
前記のポリエステルにおいて、ポリエステルポリマー中に有機系紫外線吸収剤を含有することが肝要である。ポリエステル中に含まれる有機系紫外線吸収剤の含有量としては、ポリエステルポリマー重量に対し０．５重量％以上（好ましくは０．５〜５．０重量％）であることが肝要である。有機系紫外線吸収剤の含有量が０．５重量％よりも小さいと、十分な紫外線吸収性能が得られず好ましくない。逆に、有機系紫外線吸収剤の含有量が５．０重量％よりも大きいと、有機系紫外線吸収剤を含む繊維形成性熱可塑性ポリマーを紡糸して繊維を得る際、紡糸の工程安定性が損なわれるおそれがある。
【００１８】
前記有機系紫外線吸収剤としては、ベンゾオキサジン系有機紫外線吸収剤、ベンゾフェノン系有機紫外線吸収剤、ベンゾトリアゾール系有機紫外線吸収剤、サリチル酸系有機紫外線吸収剤などが例示される。なかでも、褪色を抑制する上でベンゾオキサジン系有機紫外線吸収剤が特に好ましい。
【００１９】
かかるベンゾオキサジン系有機紫外線吸収剤としては、特開昭６２−１１７４４号公報に開示されたものが好適に例示される。すなわち、２−メチル−３，１−ベンゾオキサジン−４−オン、２−ブチル−３，１−ベンゾオキサジン−４−オン、２−フェニル−３，１−ベンゾオキサジン−４−オン、２，２’−エチレンビス（３，１−ベンゾオキサジン−４−オン）、２，２’−テトラメチレンビス（３，１−ベンゾオキサジン−４−オン）、２，２’−ｐ−フェニレンビス（３，１−ベンゾオキサジン−４−オン）、１，３，５−トリ（３，１−ベンゾオキサジン−４−オン−２−イル）ベンゼン、１，３，５−トリ（３，１−ベンゾオキサジン−４−オン−２−イル）ナフタレンなどである。
【００２０】
また、前記ポリエステルにおいて、二酸化チタンなどの艶消し剤の含有量がポリエステルポリマー重量に対して１．５重量％以下（好ましくは０．５重量％以下）であることが肝要である。艶消し剤の含有量が１．５重量％よりも大きいと、艶消し剤が紫外線を受けて励起されることにより染料の分子構造を破壊し褪色が進むため好ましくない。さらには、艶消し剤により鮮明性が損われるため好ましくない。かかる艶消し剤の含有量は小さければ小さいほどよく、艶消し剤が含まれないことが最も好ましい。
【００２１】
本発明の製造方法において、ポリエステル繊維は、艶消し剤が１．５重量％以下含まれ、かつ有機系紫外線吸収剤が０．５重量％以上含まれるポリエステル（例えば、固有粘度が０．５５〜０．８０のポリエステルなど）を、常法により紡糸し、２０００〜４３００ｍ／分の速度で未延伸糸（中間配向糸）として一旦巻き取り、延伸したマルチフィラメントでもよいし、巻き取る前に延伸したマルチフィラメントでもよい。また、中間配向糸を、１８０〜２００℃に加熱されたヒーターを用いて、弛緩状態（オーバーフィード１．５〜１０％）で熱処理することにより、加熱下で自己伸長性を有する未延伸糸（中間配向糸）であってもよい。
【００２２】
かかるポリエステル繊維の繊維形態は特に限定されず、長繊維（マルチフィラメント）、短繊維、これらの複合糸条、仮撚捲縮加工糸、空気加工糸、紡績糸などいずれでもよい。
【００２３】
また、かかるポリエステル繊維の総繊度としては、２０〜１７０ｄｔｅｘ（より好ましく４０〜１１０ｄｔｅｘ）の範囲内であることが好ましい。該総繊度が２０ｄｔｅｘよりも小さいと布帛の厚みが薄くなり充分な紫外線遮蔽性が得られないおそれがある。逆に、該総繊度が１７０ｄｔｅｘよりも大きいと布帛の風合いが硬くなるおそれがある。また、ポリエステル繊維の単糸繊度、フィラメント数としては、単繊維繊度が０．１〜５．０ｄｔｅｘ（好ましくは１．０〜３．０ｄｔｅｘ）の範囲内であり、フィラメント数が１０〜１００本（好ましくは２５〜９０本）の範囲内であることが好ましい。
【００２４】
かかるポリエステル繊維には撚糸が施されていてもよいが、紫外線遮蔽性を高める上で無撚のマルチフィラメントであることが好ましい。マルチフィラメントに撚糸が施されていると、布帛の組織間空隙が大きくなり紫外線遮蔽性が低下するおそれがある。
【００２５】
また、単繊維の断面形状は特に限定されないが、布帛の組織間空隙を小さくし紫外線遮蔽性を高める上で通常の丸断面以外の異型であることが好ましい。特に、図１に模式的に示すような、２箇所以上のくびれ部を有する断面扁平度２〜６の扁平断面を採用すると、編物の紫外線遮蔽性が高くかつソフトな風合いが得られ好ましい。さらには、毛細管現象により編物の吸水性も高まり好ましい。なお、断面扁平度とは、図１に示す、長辺の長さ（Ｂ）と短辺の長さ（Ｃ１）との比（Ｂ／Ｃ１）である。また、くびれ部とは図１に模式的に示すように、短辺の長さが短くなっている部分のことである。かかるくびれ部において、凹部の深さとしては、短辺の長さの最大値と最小値の比（Ｃ１／Ｃ２）で、１．０５以上（好ましくは１．１以上）となる深さであることが好ましい。なお、図１は、くびれ部が３個所の場合を例示するものである。
【００２６】
本発明において、前記ポリエステル繊維が布帛に布帛重量に対して３０重量％以上（より好ましくは５０重量％以上、特に好ましくは１００重量％）含まれることが好ましい。該含有量が３０重量％未満では、充分な紫外線遮蔽性が得られないおそれがある。なお、布帛を、前記のポリエステル繊維と他繊維とで構成する場合、該他繊維も前記のポリエステル繊維と同程度の総繊度、単繊度、フィラメント数を有するポリエステル糸条であることが好ましい。
【００２７】
前記の布帛において、布帛構造は特に限定されず、通常の織機または編機により製編織された織物、編物いずれでもよい。さらには不織布でもよい。例えば、織物の織組織としては、平織、綾織、朱子織等の三原組織、変化組織、たて二重織、よこ二重織等の片二重組織、たてビロードなどが例示される。編物の種類は、よこ編物であってもよいしたて編物であってもよい。よこ編組織としては、平編、ゴム編、両面編、パール編、タック編、浮き編、片畔編、レース編、添え毛編等が好ましく例示され、たて編組織としては、シングルデンビー編、シングルアトラス編、ダブルコード編、ハーフトリコット編、裏毛編、ジャガード編等が例示される。層数も単層でもよいし、２層以上の多層でもよい。
【００２８】
ここで、前記の布帛が織物である場合は、下記式により算出されるカバーファクター（ＣＦ）が１５００〜３０００であることが好ましい。該カバーファクターが１５００よりも小さいと、織物の組織間空隙が大きくなり、紫外線遮蔽性が損なわれるおそれがある。紫外線遮蔽性の点では、該カバーファクターは大きいほどよいが、３０００よりも大きいと布帛のソフト性が損なわれるおそれがある。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００２９】
本発明において、前記の布帛を、アゾ系分散染料を用いて染色加工することが肝要である。アゾ系分散染料を用いることにより優れた鮮明性が得られる。ここで、アゾ系分散染料としては、ベンゼンアゾ系（モノアゾ、ジシアゾ等）、複素環アゾ系（チアゾールアゾ、ベンゾチアゾールアゾ、キノリンアゾ、ピリジンアゾ、イミダゾールアゾ、チオフェノンアゾ等）の分散染料が例示される。
【００３０】
また、染色加工の方法としては、ビーム染色、チーズ染色、パッケージ染色、液流染色など従来公知の染色加工方法でよい。また、染色加工条件としては、温度１３０〜１３５℃、２０〜４０分間の範囲が好ましい。なお、染色加工の際、染色浴中に助剤や各種機能剤が含まれていてもよい。
【００３１】
なお、染色加工の前および／または後に、アルカリ減量加工、吸水加工、撥水加工、起毛加工、さらには、紫外線遮蔽あるいは制電剤、抗菌剤、消臭剤、防虫剤、蓄光剤、再帰反射剤、マイナスイオン発生剤等の機能を付与する各種加工を付加適用してもよい。
【００３２】
かくして得られた着色ポリエステル布帛は、布帛に含まれるポリエステル繊維は、艶消し剤を１．５重量％以下と少量しか含有せず、かつアゾ系染料を用いて染色加工されているので優れた鮮明性を呈する。さらに、ポリエステル繊維中に含まれる紫外線吸収剤により紫外線遮蔽性を呈すると同時に紫外線による褪色が抑制される。かかる紫外線遮蔽性としては、波長２８０〜４００ｎｍの紫外線の透過率が２０％以下であることが好ましい。また、耐光性としては、ＪＩＳ  Ｌ  ０８４２に記載の耐光性試験において、４０時間照射後のグレースケールでの級判定が４級以上であることが好ましい。
【００３３】
また、本発明の衣料は、前記の着色ポリエステル布帛を用いてなる衣料である。該衣料としては、紳士衣料、婦人衣料、スポーツ衣料などが例示される。該衣料は前記の着色布帛を使用しているので、紫外線遮蔽性に優れ、かつ鮮明な色相を呈し、しかも紫外線による褪色が抑制される。
【実施例】
【００３４】
次に本発明の実施例及び比較例を詳述するが、本発明はこれらによって限定されるものではない。なお、実施例中の各測定項目は下記の方法で測定した。
＜紫外線透過率＞
島津製作所製分光光度計ＭＰＣ−３１００で透過率を測定し、２８０〜４００ｎｍの範囲の紫外線透過率を算出した。紫外線透過率が４５％以下であると合格である。
＜カバーファクター（ＣＦ）＞
下記式により算出した。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、
ＤＷｆは緯糸総繊度（ｄｔｅｘ）、ＭＷｆは緯糸織密度（本／２．５４ｃｍ）である。
＜耐光性＞
紫外線による褪色がどの程度抑制されか評価するため、ＪＩＳ  Ｌ  ０８４２に記載されたカーボンアーク耐光性試験法にて４０時間照射し、ＪＩＳ  Ｌ０８０４変退色用グレースケールで判定した。
＜鮮明性＞
試験者３人より目視判定で、３級：鮮明である、２級：やや鮮明である、１級：鮮明でない、の３段階に評価した。
【００３５】
［実施例１］
特開昭６２−１１７４４号公報に記載された方法で合成された２，２’−ｐ−フェニレンビス（３，１−ベンゾオキサジン−４−オン）有機系紫外線吸収剤をポリマー重量に対して１．０重量％含み、艶消し剤をポリマー重量に対して０．５重量％含むポリエチレンテレフタレートを通常の溶融紡糸方法により、紡糸、延伸し、ポリエチレンテレフタレートマルチフィラメント８４ｄｔｅｘ／３０ｆｉｌを得た。
次いで、該ポリエチレンテレフタレートマルチフィラメントを無撚で経糸および緯糸に配し、平組織織物を製織した。該織物において、経密度１２０本／２．５４ｃｍ、緯密度９８本／２．５４ｃｍ、カバーファクター（ＣＦ）１８８７であった。
【００３６】
次いで、該織物を常法により精錬（９８℃で５分間）した後、水洗・乾燥後、１８０℃で１分間プレセットした。次いで、通常の液流染色機を使用して下記の染浴で１３０℃、４５分間染色処理した。そして、還元洗浄後、水洗して乾燥、１７０℃で１分間ファイナルセットした。
・ジアゾ系分散染料Ｂ−７９（日本化薬社製）            ２．０％ｏｗｆ
・Ｉｒｇａｓｏｌ  ＤＡＭ（商標、チバガイギー社製）  １ｇ／リットル
・酢酸                                            ０．５ｇ／リットル
・浴比                                              １：２０
得られた織物において、紫外線透過率２％、耐光性５級と、紫外線遮蔽性と耐光性に優れるものであった。また、鮮明な色相を呈するものであった（３級）。
【００３７】
［比較例１］
実施例１において、ジアゾ系分散染料にかえて、アントラキノン系分散染料を用いて染色加工すること以外は同様にした。得られた織物において、鮮明性２級と、実施例１で得られたものより鮮明性に劣るものであった。
【００３８】
［比較例２］
実施例１において、艶消し剤の含有量を２．０重量％に変更すること以外は実施例１と同様にした。得られた織物において、紫外線透過率１％、耐光性２級と耐光性に劣るものであった。また、鮮明性も劣るものであった（１級）。
【００３９】
［比較例３］
実施例１において、ポリマー中に紫外線吸収剤を含ませないこと以外は同様にした。得られた織物において、紫外線透過率２０％、耐光性３級と耐光性に劣るものであった。
【産業上の利用可能性】
【００４０】
本発明によれば、紫外線遮蔽性に優れ、かつ鮮明な色相を呈し、しかも紫外線による褪色が抑制された着色ポリエステル布帛の製造方法、および該製造方法により得られた着色ポリエステル布帛、および該着色ポリエステル布帛を用いた衣料が提供され、その工業的価値は極めて大である。
【図面の簡単な説明】
【００４１】
【図１】本発明において、ポリエステル繊維の単繊維の断面形状として採用することのできる、くびれ部を有する扁平断面形状を模式的に例示したものである。
【符号の説明】
【００４２】
１  くびれ部
【図１】
2008179917.tif 000002